(57)【要約】  クロロプレン重合体ラテックス中での老化防止剤の分散安定性を向上させ、該クロロプレン重合体ラテックスを乾燥させた際の耐熱性を向上させる技術を提供すること。  不飽和ニトリル単量体単位が５〜２０質量％である、クロロプレン単量体単位と不飽和ニトリル単量体単位とを含む統計的共重合体ラテックスであって、  前記統計的共重合体ラテックスをテトラヒドロフラン溶液で希釈し、ガスクロマトグラフにより測定された老化防止剤の含有量が、前記統計的共重合体ラテックス１００質量％に対して１．０〜６．０質量％であり、前記統計的共重合体ラテックスを１４０００回転／分で２０分間遠心分離した後の液面サンプリング液と底面サンプリング液中の老化防止剤濃度の比（液面サンプリング液／底面サンプリング液）が０．６〜１．２である、統計的共重合体ラテックスを提供する。【特許請求の範囲】
【請求項１】
不飽和ニトリル単量体単位含有量が５〜２０質量％である、クロロプレン単量体単位と不飽和ニトリル単量体単位とを含む統計的共重合体ラテックスであって、
前記統計的共重合体ラテックスをテトラヒドロフラン溶液で希釈し、ガスクロマトグラフにより測定された老化防止剤の含有量が、前記統計的共重合体ラテックス１００質量％に対して１．０〜６．０質量％であり、前記統計的共重合体ラテックスを１４０００回転／分で２０分間遠心分離処理した後の液面サンプリング液と底面サンプリング液中の老化防止剤濃度の比（液面サンプリング液／底面サンプリング液）が０．６〜１．２である、統計的共重合体ラテックス。
【請求項２】
前記統計的共重合体ラテックスを室温乾燥させて得た重合体を、ＪＩＳ  Ｋ６２５１に準拠して測定した１４０℃、２４時間熱処理後の破断伸びが、５００％以上である、請求項１に記載の統計的共重合体ラテックス。
【請求項３】
前記統計的共重合体ラテックスを用いたレゾルシン（Ｒ）／ホルマリン（Ｆ）／ラテックス（Ｌ）=１０／５／８５（質量比）のＲＦＬ接着剤を室温乾燥させて得たＲＦＬフィルムをＪＩＳ  Ｋ６２５１に準拠して測定した１４０℃で２４時間熱処理後の破断伸びが、１５０％以上である、請求項１又は２に記載の統計的共重合体ラテックス。
【請求項４】
前記老化防止剤が芳香族二級アミン系の老化防止剤である、請求項１から３のいずれか一項に記載の統計的共重合体ラテックス。
【請求項５】
揮発性有機溶媒の含有量が２００ｐｐｍ以下である、請求項１から４のいずれか一項に記載の統計的共重合体ラテックス。
【請求項６】
前記統計的共重合体ラテックスを室温乾燥させて得た重合体を、ＪＩＳ  Ｋ６２５８に準拠して測定した、１４０℃、７２時間エンジンオイルに浸漬後の体積変化率（ΔＶ）および重量変化率（ΔＷ）の値が−１０〜＋１０％の範囲内である、請求項１から５のいずれか一項に記載の統計的共重合体ラテックス。
【請求項７】
前記統計的共重合体ラテックスを用いたレゾルシン（Ｒ）／ホルマリン（Ｆ）／ラテックス（Ｌ）=１０／５／８５（質量比）のＲＦＬ接着剤を室温乾燥させて得たＲＦＬフィルムをＪＩＳ  Ｋ６２５８に準拠して測定した、１４０℃で７２時間エンジンオイルに浸漬後の体積変化率（ΔＶ）および重量変化率（ΔＷ）の値が−１０〜＋１０％の範囲内である、請求項１から６のいずれか一項に記載の統計的共重合体ラテックス。
【請求項８】
ＲＦＬ接着剤、浸漬製品、接着剤、又はフィルムに用いられる、請求項１から６のいずれか一項に記載の統計的共重合体ラテックス。
【請求項９】
請求項１から７のいずれか一項に記載の統計的共重合体ラテックスを用いた、ＲＦＬ接着剤、浸漬製品、接着剤、又はフィルム。
【請求項１０】
少なくともクロロプレン単量体単位を用いて乳化重合を行う重合工程と、
老化防止剤を含む有機溶媒溶液の水乳化液を添加する老化防止剤添加工程と、
を含む重合体ラテックスの製造方法であって、
前記老化防止剤は実質的に水乳化液により添加され、
前記重合体ラテックスをテトラヒドロフラン溶液に希釈し、ガスクロマトグラフにより測定された老化防止剤の含有量が、前記重合体ラテックス１００質量％に対して１．０〜６．０質量％であり、前記重合体ラテックスを１４０００回転／分で２０分間遠心分離した後の液面サンプリング液と底面サンプリング液中の老化防止剤濃度の比（液面サンプリング液／底面サンプリング液）が０．６〜１．２である、重合体ラテックスの製造方法。
【請求項１１】
乳化重合反応停止時に、老化防止剤を含む有機溶媒溶液と重合禁止剤と界面活性剤水溶液とを混合した水乳化液を添加する、請求項１０に記載の重合体ラテックスの製造方法。
【請求項１２】
前記老化防止剤添加工程後に、前記有機溶媒を除去する有機溶媒除去工程と、を含む、請求項１０又は１１に記載の重合体ラテックスの製造方法。
【請求項１３】
前記重合工程では、クロロプレン単量体単位と不飽和ニトリル単量体単位とを用いた乳化重合が行われる、請求項１０から１２のいずれか一項に記載の重合体ラテックスの製造方法。
【請求項１４】
前記重合工程では、重合反応開始後にクロロプレン単量体を連続添加又は１０回以上間欠分添する、請求項１３記載の重合体ラテックスの製造方法。
【請求項１５】
クロロプレン単量体単位と不飽和ニトリル単量体単位とを用いて乳化重合を行う重合工程と、重合反応開始後にクロロプレン単量体を連続添加又は１０回以上間欠分添する工程と、
重合反応停止時に、芳香族二級アミン系老化防止剤を含む有機溶媒溶液と重合禁止剤と界面活性剤水溶液とを混合した水乳化液を添加する工程と、
前記有機溶媒を除去する工程と、を含み、
前記老化防止剤は実質的に水乳化液により添加される方法で得られ、
不飽和ニトリル単量体単位含有量が５〜２０質量％である統計的共重合体ラテックス。
【発明の詳細な説明】
【技術分野】
【０００１】
本発明は、統計的共重合体ラテックス及びその用途、並びに、重合体ラテックスの製造方法に関する。
【背景技術】
【０００２】
クロロプレン重合体ラテックスの耐熱性を改良するために、老化防止剤を添加する方法は古くから一般的な手法として使われている（例えば、特許文献１参照）。【０００３】
老化防止剤の多くは室温で固体であり、添加方法に工夫を要す。具体的な添加方法としては、（１）直接添加する方法、（２）界面活性剤を用いて水分散液として添加する方法、（３）有機溶媒に溶解してから添加する方法、の３つの方法が従来技術として知られている（特許文献２参照）。【０００４】
例えば、前記特許文献１や特許文献３では、前記（２）界面活性剤を用いて水分散液として添加する方法を用いて、老化防止剤を添加している。この方法は、簡便性等の観点から、クロロプレン重合体ラテックスの製造方法における老化防止剤と添加方法としては、最も一般的な添加方法である。【０００５】
また、特許文献４では、ゴムラテックスの製造において、前記（２）界面活性剤を用いて水分散液として添加する方法と、前記（３）有機溶媒に溶解してから添加する方法を、組み合わせて、老化防止剤を添加する技術が記載されている。
【先行技術文献】
【特許文献】
【０００６】
【特許文献１】特開昭４８−１７８号公報
【特許文献２】特開２０００−２５６５１２号公報
【特許文献３】特開２００７−２７００５７号公報
【特許文献４】ＷＯ２００８／１１７６２０
【発明の概要】
【発明が解決しようとする課題】
【０００７】
前述の通り、ゴムラテックスの製造において、老化防止剤の添加方法としては、概ね３つの方法が用いられているが、クロロプレン重合体ラテックスの製造においては、一般的に、前記（１）直接添加する方法、又は、（２）界面活性剤を用いて水分散液として添加する方法が用いられている。【０００８】
しかし、（１）直接添加する方法では、老化防止剤が非水溶性の場合、ラテックス中に分散、溶解できず、凝集物として析出、沈降してしまうという問題があった。【０００９】
また、（２）界面活性剤を用いて水分散液として添加する方法では、前記（１）の課題である非水溶性の老化防止剤もラテックスに添加することができるが、老化防止剤の水分散液の粒子径とラテックスの粒子径の差が大きいと、ラテックス中の老化防止剤の水分散安定性が悪くなり、ラテックスと老化防止剤が分離するという問題があった。また、ラテックス中の粒子の沈降速度は、ストークスの法則に従い、粒子径の二乗に比例し、粘度に反比例するため、粘度が低いラテックスで、老化防止剤の水分散液の粒子径が特に大きい場合、老化防止剤が多く沈降してしまうという問題があった。【００１０】
このように、ラテックス中で老化防止剤が沈降してしまうと、得られる皮膜等の耐熱試験時における破断伸び等の物性が低下するという問題がある。【００１１】
そこで、本発明は、クロロプレン重合体ラテックス中での老化防止剤の分散安定性を向上させ、該クロロプレン重合体ラテックスを乾燥させた際の耐熱性を向上させる技術を提供することを主目的とする。
【課題を解決するための手段】
【００１２】
すなわち、本発明は以下の通りである。
（１）不飽和ニトリル単量体単位含有量が５〜２０質量％である、クロロプレン単量体単位と不飽和ニトリル単量体単位とを含む統計的共重合体ラテックスであって、
前記統計的共重合体ラテックスをテトラヒドロフラン溶液で希釈し、ガスクロマトグラフにより測定された老化防止剤の含有量が、前記統計的共重合体ラテックス１００質量％に対して１．０〜６．０質量％であり、前記統計的共重合体ラテックスを１４０００回転／分で２０分間遠心分離処理した後の液面サンプリング液と底面サンプリング液中の老化防止剤濃度の比（液面サンプリング液／底面サンプリング液）が０．６〜１．２である、統計的共重合体ラテックス。
（２）前記統計的共重合体ラテックスを室温乾燥させて得た重合体を、ＪＩＳ  Ｋ６２５１に準拠して測定した１４０℃、２４時間熱処理後の破断伸びが、５００％以上である、（１）に記載の統計的共重合体ラテックス。
（３）前記統計的共重合体ラテックスを用いたレゾルシン（Ｒ）／ホルマリン（Ｆ）／ラテックス（Ｌ）=１０／５／８５（質量比）のＲＦＬ接着剤を室温乾燥させて得たＲＦＬフィルムをＪＩＳ  Ｋ６２５１に準拠して測定した１４０℃で２４時間熱処理後の破断伸びが、１５０％以上である、（１）又は（２）に記載の統計的共重合体ラテックス。
（４）前記老化防止剤が芳香族二級アミン系の老化防止剤である、（１）から（３）のいずれか一項に記載の統計的共重合体ラテックス。
（５）揮発性有機溶媒の含有量が２００ｐｐｍ以下である、（１）から（４）のいずれか一項に記載の統計的共重合体ラテックス。
（６）前記統計的共重合体ラテックスを室温乾燥させて得た重合体を、ＪＩＳ  Ｋ６２５８に準拠して測定した、１４０℃、７２時間エンジンオイルに浸漬後の体積変化率（ΔＶ）および重量変化率（ΔＷ）の値が−１０〜＋１０％の範囲内である、（１）から（５）のいずれか一項に記載の統計的共重合体ラテックス。
（７）前記統計的共重合体ラテックスを用いたレゾルシン（Ｒ）／ホルマリン（Ｆ）／ラテックス（Ｌ）=１０／５／８５（質量比）のＲＦＬ接着剤を室温乾燥させて得たＲＦＬフィルムをＪＩＳ  Ｋ６２５８に準拠して測定した、１４０℃で７２時間エンジンオイルに浸漬後の体積変化率（ΔＶ）および重量変化率（ΔＷ）の値が−１０〜＋１０％の範囲内である、（１）から（６）のいずれか一項に記載の統計的共重合体ラテックス。
（８）ＲＦＬ接着剤、浸漬製品、接着剤、又はフィルムに用いられる、（１）から（７）のいずれか一項に記載の統計的共重合体ラテックス。
（９）（１）から（７）のいずれか一項に記載の統計的共重合体ラテックスを用いた、ＲＦＬ接着剤、浸漬製品、接着剤、又はフィルム。
（１０）少なくともクロロプレン単量体単位を用いて乳化重合を行う重合工程と、
老化防止剤を含む有機溶媒溶液の水乳化液を添加する老化防止剤添加工程と、
を含む重合体ラテックスの製造方法であって、
前記老化防止剤は実質的に水乳化液により添加され、
前記重合体ラテックスをテトラヒドロフラン溶液に希釈し、ガスクロマトグラフにより測定された老化防止剤の含有量が、前記重合体ラテックス１００質量％に対して１．０〜６．０質量％であり、前記重合体ラテックスを１４０００回転／分で２０分間遠心分離した後の液面サンプリング液と底面サンプリング液中の老化防止剤濃度の比（液面サンプリング液／底面サンプリング液）が０．６〜１．２である、重合体ラテックスの製造方法。（１１）乳化重合反応停止時に、老化防止剤を含む有機溶媒溶液と重合禁止剤と界面活性剤水溶液とを混合した水乳化液を添加する、（１０）に記載の重合体ラテックスの製造方法。
（１２）前記老化防止剤添加工程後に、前記有機溶媒を除去する有機溶媒除去工程と、を含む、（１０）又は（１１）に記載の重合体ラテックスの製造方法。
（１３）前記重合工程では、クロロプレン単量体単位と不飽和ニトリル単量体単位とを用いた乳化重合が行われる、（１０）から（１２）のいずれか一項に記載の重合体ラテックスの製造方法。
（１４）前記重合工程では、重合反応開始後にクロロプレン単量体を連続添加又は１０回以上間欠分添する、（１３）記載の重合体ラテックスの製造方法。
（１５）クロロプレン単量体単位と不飽和ニトリル単量体単位とを用いて乳化重合を行う重合工程と、重合反応開始後にクロロプレン単量体を連続添加又は１０回以上間欠分添する工程と、
重合反応停止時に、芳香族二級アミン系老化防止剤を含む有機溶媒溶液と重合禁止剤と界面活性剤水溶液とを混合した水乳化液を添加する工程と、
前記有機溶媒を除去する工程と、を含み、
前記老化防止剤は実質的に水乳化液により添加される方法で得られ、
不飽和ニトリル単量体単位含有量が５〜２０質量％である統計的共重合体ラテックス。
なお、本明細書で室温とは、特に断りがある場合を除いて２３℃のことを示す。【００１３】
すなわち、本発明は、まず、不飽和ニトリル単量体単位の含有量が５〜２０質量％、好ましくは６〜１７質量％である、クロロプレン単量体単位と不飽和ニトリル単量体単位とを含む統計的共重合体ラテックスであって、
前記統計的共重合体ラテックスをテトロヒドロフラン溶液で希釈し、ガスクロマトグラフにより測定された老化防止剤の含有量が、前記統計的共重合体ラテックス１００質量％に対して１．０〜６．０質量％、好ましくは１．０〜４．５質量％であり、前記統計的共重合体ラテックスを１４０００回転／分で２０分間遠心分離した後の液面サンプリング液と底面サンプリング液中の老化防止剤濃度の比（液面サンプリング液／底面サンプリング液）が０．６〜１．２である、統計的共重合体ラテックスを提供する。
本発明に係る統計的共重合体ラテックスは、前記統計的共重合体ラテックスを室温乾燥させて得た重合体を、ＪＩＳ  Ｋ６２５１に準拠して測定した１４０℃、２４時間熱処理後の破断伸びを、５００％以上とすることができる。
本発明に係る統計的共重合体ラテックスは、前記統計的共重合体ラテックスを用いたレゾルシン（Ｒ）／ホルマリン（Ｆ）／ラテックス（Ｌ）=１０／５／８５（質量比）のＲＦＬ接着剤を室温乾燥させて得たＲＦＬフィルムをＪＩＳ  Ｋ６２５１に準拠して測定した１４０℃で２４時間熱処理後の破断伸びを、１５０％以上とすることができる。
本発明では、前記老化防止剤として、芳香族二級アミン系の老化防止剤を用いることができる。
本発明に係る統計的共重合体ラテックスは、揮発性有機溶媒の含有量を２００ｐｐｍ以下とすることができる。
本発明に係る統計的共重合体ラテックスは、前記統計的共重合体ラテックスを室温乾燥させて得た重合体を、ＪＩＳ  Ｋ６２５８に準拠して測定した、１４０℃、７２時間エンジンオイルに浸漬後の体積変化率（ΔＶ）および重量変化率（ΔＷ）の値を、−１０〜＋１０％の範囲内、好ましくは−５〜＋５％の範囲内とすることができる。
本発明に係る統計的共重合体ラテックスは、前記統計的共重合体ラテックスを用いたレゾルシン（Ｒ）／ホルマリン（Ｆ）／ラテックス（Ｌ）=１０／５／８５（質量比）のＲＦＬ接着剤を室温乾燥させて得たＲＦＬフィルムをＪＩＳ  Ｋ６２５８に準拠して測定した、１４０℃で７２時間エンジンオイルに浸漬後の体積変化率（ΔＶ）および重量変化率（ΔＷ）の値を、−１０〜＋１０％の範囲内、好ましくは−５〜＋５％の範囲内とすることができる。【００１４】
本発明に係る統計的共重合体ラテックスは、ＲＦＬ接着剤、浸漬製品、接着剤、又はフィルムに用いることができる。【００１５】
本発明では、次に、少なくともクロロプレン単量体単位を用いて乳化重合を行う重合工程と、
老化防止剤を含む有機溶媒溶液の水乳化液を添加する老化防止剤添加工程と、
を含む重合体ラテックスの製造方法であって、
前記老化防止剤は実質的に水乳化液により添加され、
前記重合体ラテックスをテトラヒドロフラン溶液で希釈し、ガスクロマトグラフにより測定された老化防止剤の含有量が、前記重合体ラテックス１００質量％に対して１．０〜６．０質量％であり、前記重合体ラテックスを１４０００回転／分で２０分間遠心分離した後の液面サンプリング液と底面サンプリング液中の老化防止剤濃度の比（液面サンプリング液／底面サンプリング液）が０．６〜１．２である、重合体ラテックスの製造方法を提供する。
本発明に係る重合体ラテックスの製造方法では、乳化重合反応停止時に、老化防止剤を含む有機溶媒溶液と重合禁止剤と界面活性剤水溶液とを混合した水乳化液を添加することができる。
本発明に係る重合体ラテックスの製造方法では、前記老化防止剤添加工程後に、前記有機溶媒を除去する有機溶媒除去工程と、を行うことができる。
本発明に係る重合体ラテックスの製造方法では、前記重合工程において、クロロプレン単量体単位と不飽和ニトリル単量体単位とを用いた乳化重合が行うことができる。
この場合、前記重合工程では、重合反応開始後にクロロプレン単量体を連続添加又は１０回以上間欠分添することができる。【００１６】
本発明では、更に、クロロプレン単量体単位と不飽和ニトリル単量体単位とを用いて乳化重合を行う重合工程と、重合反応開始後にクロロプレン単量体を連続添加又は１０回以上間欠分添する工程と、
重合反応停止時に、芳香族二級アミン系老化防止剤を含む有機溶媒溶液と重合禁止剤と界面活性剤水溶液とを混合した水乳化液を添加する工程と、
前記有機溶媒を除去する工程と、を含み、
前記老化防止剤は実質的に水乳化液により添加される方法で得られ、
不飽和ニトリル単量体単位含有量が５〜２０質量％である統計的共重合体ラテックスを提供する。【００１７】
なお、本発明において「ＪＩＳ」とは、日本工業規格（Ｊａｐａｎｅｓｅ  Ｉｎｄｕｓｔｒｉａｌ  Ｓｔａｎｄａｒｄｓ）を意味する。【００１８】
本発明において「統計的共重合体」は、Ｊ．Ｃ．Ｒａｎｄａｌｌ「ＰＯＬＹＭＥＲ  ＳＥＱＵＥＮＣＥ  ＤＥＴＥＲＭＩＮＡＴＩＯＮ，Ｃａｒｂｏｎ−１３  ＮＭＲ  Ｍｅｔｈｏｄ」Ａｃａｄｅｍｉｃ  Ｐｒｅｓｓ，Ｎｅｗ  Ｙｏｒｋ，１９７７，７１−７８ページに記述されているように、ベルヌーイの統計モデルにより、又は一次又は二次のマルコフの統計モデルにより、単量体連鎖分布が記述できる共重合体であることを意味する。また本実施形態のクロロプレン単量体単位と不飽和ニトリル単量体単位とを含む統計的共重合体は、特に限定されるものではないが、２元系の単量体から構成される場合、下記Ｍａｙｏ−Ｌｅｗｉｓ式（Ｉ）において、クロロプレン単量体をＭ１とした時の反応性比ｒ１、ｒ２について、ｒ１は０．３〜３０００の範囲、ｒ２は１×１０−５〜３．０の範囲をとることができる。さらに別な観点からは、本発明において「統計的共重合体」とは、複数種の単量体を用いラジカル重合により得られる共重合体である。本「統計的共重合体」は、実質的にランダムな共重合体を包含する概念である。【００１９】
【数１】
2019211974.tif 000002
【発明の効果】
【００２０】
本発明によれば、クロロプレン重合体ラテックス中での老化防止剤の分散安定性を向上させ、該クロロプレン重合体ラテックスを乾燥させた際の耐熱性を向上させることができる。
【発明を実施するための形態】
【００２１】
以下、本発明を実施するための形態について、詳細に説明する。なお、本発明は、以下に説明する実施形態に限定されるものではない。
【００２２】
＜統計的共重合体ラテックス＞
本実施形態の統計的共重合体ラテックスは、クロロプレン単量体単位と不飽和ニトリル単量体単位とを含む統計的共重合体ラテックスである。
【００２３】
統計的共重合体ラテックスの不飽和ニトリル含有量は、５〜２０質量％であり、好ましくは６〜１７質量％である。このような範囲とすることで、実用上有用な耐油性とゴムとしての機械的強度や低温特性を有するゴムを得るために好適な統計的共重合体が得られる。本範囲より不飽和ニトリル含有量が低いと耐油性が不足し、本範囲より高いとゴムとしての機械強度が低下し、あるいは低温圧縮永久ひずみ等の低温特性が低下する場合がある。
【００２４】
統計的共重合体の分子構造には特に制限はないが、好ましくはトルエン不溶分が５０〜１００質量％の範囲である。５０質量％以上とすることにより、ラテックスを乾燥させた際の機械的強度の低下を防止することができる。
【００２５】
本実施形態の統計的共重合体ラテックスとしては、例えば、クロロプレン−アクリロニトリル統計的共重合体ラテックス、クロロプレン−メタクリロニトリル統計的共重合体ラテックス、クロロプレン−エタクリロニトリル統計的共重合体ラテックス、クロロプレン−フェニルアクリロニトリル統計的共重合体ラテックスなどが挙げられる。これらの中でも、製造容易性や耐油性、機械的強度の観点からクロロプレン−アクリロニトリル統計的共重合体ラテックスが好ましい。
【００２６】
本実施形態に係る統計的共重合体ラテックスは、テトラヒドロフラン溶液で希釈し、ガスクロマトグラフにより測定された老化防止剤の含有量が、前記統計的共重合体ラテックス１００質量％に対して１．０〜６．０質量％、好ましくは１．０〜４．５質量％であり、前記統計的共重合体ラテックスを１４０００回転／分で２０分間遠心分離した後の液面サンプリング液と底面サンプリング液中の老化防止剤濃度の比（液面サンプリング液／底面サンプリング液）が０．６〜１．２である。
【００２７】
本実施形態に係る統計的共重合体ラテックスは、液面サンプリング液と底面サンプリング液中の老化防止剤濃度の比がこの範囲内であるため、統計的共重合体ラテックス中の老化防止剤の分散性が良好である。その結果、統計的共重合体ラテックスを乾燥させた際の耐熱性を向上させることができる。
【００２８】
具体的には、本実施形態に係る統計的共重合体ラテックスは、これを室温乾燥させて得た重合体を、ＪＩＳ  Ｋ６２５１に準拠して測定した１４０℃、２４時間熱処理後の破断伸びが、５００％以上であり、フィルムとした際の耐熱性が非常に高い。
【００２９】
また、本実施形態に係る統計的共重合体ラテックスは、これを用いたレゾルシン（Ｒ）／ホルマリン（Ｆ）／ラテックス（Ｌ）=１０／５／８５（質量比）のＲＦＬ接着剤を室温乾燥させて得たＲＦＬフィルムをＪＩＳ  Ｋ６２５１に準拠して測定した１４０℃で２４時間熱処理後の破断伸びが、１５０％以上であり、ＲＦＬフィルムとした際の耐熱性も非常に高い。
【００３０】
更に、本実施形態に係る統計的共重合体ラテックスは、これを室温乾燥させて得た重合体を、ＪＩＳ  Ｋ６２５８に準拠して測定した、１４０℃、７２時間エンジンオイルに浸漬後の体積変化率（ΔＶ）および重量変化率（ΔＷ）の値が、−１０〜＋１０％の範囲内、好ましくは−５〜＋５％の範囲内であり、フィルムとした際の耐油性も非常に高い。
【００３１】
加えて、本実施形態に係る統計的共重合体ラテックスは、これを用いたレゾルシン（Ｒ）／ホルマリン（Ｆ）／ラテックス（Ｌ）=１０／５／８５（質量比）のＲＦＬ接着剤を室温乾燥させて得たＲＦＬフィルムをＪＩＳ  Ｋ６２５８に準拠して測定した、１４０℃で７２時間エンジンオイルに浸漬後の体積変化率（ΔＶ）および重量変化率（ΔＷ）の値が、−１０〜＋１０％の範囲内、好ましくは−５〜＋５％の範囲内であり、ＲＦＬフィルムとした際の耐油性も非常に高い。
【００３２】
本実施形態に用いることができる老化防止剤は、本技術の効果を損なわない限り、公知の老化防止剤を１種又は２種以上、自由に選択して用いることができる。例えば、フェノール系、イミダゾール系の老化防止剤を挙げることができる。この中でも、特に、本実施形態では、芳香族二級アミン系の老化防止剤を用いることが好ましい。本実施形態に用いることができる芳香族二級アミン系の老化防止剤も、本技術の効果を損なわない限り、公知の芳香族二級アミン系の老化防止剤を１種又は２種以上、自由に選択して用いることができ、例えば、Ｎ−フェニル−１−ナフチルアミン、アルキル化ジフェニルアミン、オクチル化ジフェニルアミン、４，４’−ビス（α，α−ジメチルベンジル）ジフェニルアミン、ｐ−（ｐ−トルエンスルホニルアミド）ジフェニルアミン、Ｎ，Ｎ’−ジ−２−ナフチル−ｐ−フェニレンジアミン、Ｎ，Ｎ’−ジフェニル−ｐ−フェニレンジアミン、Ｎ−フェニル−Ｎ’−イソプロピル−ｐ−フェニレンジアミン、Ｎ−フェニル−Ｎ’−（１，３−ジメチルブチル）−ｐ−フェニレンジアミン、Ｎ−フェニル−Ｎ’−（３−メタクリロイルオキシ−２−ヒドロキシプロピル）−ｐ−フェニレンジアミン、などが挙げられる。
【００３３】
本実施形態に係る統計的共重合体ラテックスは、揮発性有機溶媒の含有量を２００ｐｐｍ以下に設定することが好ましい。揮発性有機溶媒の含有量をこの範囲に抑えることで、人体への悪影響を防止し、また、環境負荷も低下させることができる。
【００３４】
＜統計的共重合体ラテックスの用途＞
本実施形態の係る統計的共重合体ラテックスは、その高い耐熱性等を利用して、ＲＦＬ接着剤、浸漬製品、接着剤、又はフィルムに好適に用いることができる。また、本実施形態の係る統計的共重合体ラテックスは、ｐＨを調整し、常法の凍結凝固、水洗、熱風乾燥などの工程を経て統計的共重合体とした後、得られた統計的共重合体を、伝動ベルトやコンベアベルト、空気バネ、シール、パッキン、防振材、ホース、ゴムロール、ワイパー、ブーツ、ゴム引布、スポンジ製品、ゴムライニング等に用いられるゴム製品の材料として好適に使用することができる。
【００３５】
（ＲＦＬ接着剤、接着剤）
クロロプレン重合体ラテックスは、ゴムとの接着性を高めるために、補強用繊維を浸漬させて表面処理するＲＦＬ接着剤として用いられる。補強用繊維の用途先であるベルト用途では、接着性に加え、特に優れた耐久性が要求され、機械的強度や耐油性、耐熱性に対する需要が高い。したがって、更に優れた機械的強度や耐油性、耐熱性を示すクロロプレン重合体ラテックスの開発が切望されている。また、クロロプレン重合体ラテックスはコンタクト性を有し初期接着強度に優れるという特徴から、土木建築、合板、家具、靴、ウェットスーツ、自動車内装材など幅広い材料の接着剤として利用されている。これらの中でも、家具や自動車内装材の素材として汎用されるポリウレタンフォーム用の一液型接着剤としての需要が大幅に拡大している。特に自動車内装材用途では、自動車室内の温度上昇に耐えうる優れた耐熱性を有するクロロプレン重合体ラテックスの開発が望まれている。
【００３６】
本実施形態の統計的共重合体ラテックスは、接着剤の耐熱性を高めることが可能である。これにより、従来のクロロプレン重合体ラテックスよりも優れたＲＦＬ接着剤や接着剤を製造することが可能である。
【００３７】
（浸漬製品）
天然ゴムや、クロロプレン重合体、イソプレンゴム、ニトリルブタジエンゴムなどの合成ゴムを含むゴムラテックスは、医療用手術手袋、検査手袋、工業用手袋、風船、カテーテル、ゴム長靴、補強用繊維などの浸漬成形製品の原料として用いられる。特に医療用手術手袋や検査用手袋、工業用手袋、家庭用手袋用のゴムラテックスは、天然ゴムのアレルギーによるショック症状（アナフィラキシー）の問題を避けるために、クロロプレン重合体、イソプレンゴム、ニトリルブタジエンゴム、などの合成ゴムが好まれる。中でも、クロロプレン重合体は柔軟性や機械的強度のバランスに優れると共に、高い耐薬品性を示すことから、様々な薬品に耐性を持った工業用手袋用途として採用されている。近年では、高温環境下や低温環境下での使用に耐えうる耐薬品性手袋の需要が拡大しており、従来よりも優れた耐熱性を有するクロロプレン重合体ラテックスの開発が望まれている。
【００３８】
本実施形態の統計的共重合体ラテックスは、浸漬製品の耐熱性を高めることが可能である。これにより従来のＣＲでは困難であった高温環境下での使用に耐えうる工業用手袋を製造することが可能である。
【００３９】
（伝動ベルト及びコンベアベルト）
伝動ベルト及びコンベアベルトは、具体的には、平ベルト、コンベアベルト、タイミングベルト、Ｖベルト、リブベルト、丸ベルトなどがある。本実施形態の統計的共重合体は、伝動ベルト及びコンベアベルトの機械的強度、耐油性、耐屈曲疲労性、及び耐熱性を高めることが可能である。これにより、従来の材料では困難であった飛散した油にさらされる環境や、高温環境下での使用にも耐えうるベルトを製造することができる。
【００４０】
（空気バネ）
空気バネは、圧縮空気の弾力性を利用したバネ装置であり、自動車やバス、トラックなどのエアサスペンションなどに利用されている。本実施形態の統計的共重合体は、空気バネの機械的強度、耐油性、耐久疲労性、耐へたり性（低い圧縮永久ひずみ性）、及び耐熱性を高めることが可能である。これにより、従来の材料では困難であった油汚れが多い環境下や、高温環境下での使用にも耐えうる空気バネを製造することができる。
【００４１】
（シール及びパッキン）
シールは、機械や装置において、液体や気体の漏れや雨水や埃などのごみや異物が内部に侵入するのを防ぐ部品であり、具体的には、固定用途に使われるガスケットと、運動部分・可動部分に使用されるパッキンがある。シール部分がボルトなどで固定されているガスケットでは、Ｏリングやゴムシートなどのソフトガスケットに対して、目的に応じた各種材料が使用されている。また、パッキンは、ポンプやモーターの軸、バルブの可動部のような回転部分、ピストンのような往復運動部分、カプラーの接続部、水道蛇口の止水部などに使われる。本実施形態の統計的共重合体は、シールの機械的強度、及び耐油性を高めることができる。これにより、従来の材料では困難であったエンジンオイルやギアーオイルのような非極性の流体のシールを製造することが可能である。本実施形態の統計的共重合体は、上記に加えて良好な耐へたり性（低い圧縮永久ひずみ性）、及び耐熱性も得られるため、長期にわたる使用や、高温環境下での使用でもシールの形状が変わりにくく良好なシール性能が得られる。特に低温及び高温における耐へたり性（低い圧縮永久ひずみ性）は本用途にとって重要である。
【００４２】
（防振材）
防振材は、振動の伝達波及を防止するゴムのことであり、具体的には、自動車や各種車両用のエンジン駆動時の振動を吸収して騒音を防止するためのトーショナルダンパー、エンジンマウント、マフラーハンガーなどがある。本実施形態の統計的共重合体は、防振材の機械的強度、耐油性、耐屈曲疲労性、及び耐熱性を高めることが可能である。これにより、従来の材料では困難であった油の飛散する環境や、高温環境下での使用にも耐えうる防振ゴムを製造することができる。
【００４３】
（ホース）
ホースは、屈曲可能な管であり、具体的には、送水用、送油用、送気用、蒸気用、油圧用高・低圧ホースなどがある。本実施形態の統計的共重合体は、ホースの機械的強度、耐油性、耐へたり性（低い圧縮永久ひずみ性）、及び耐熱性を高めることが可能である。これにより、従来の材料では困難であった直接非極性流体と接するホースや、高温環境下での使用にも耐えうるホースを製造することができる。
【００４４】
（ゴムロール）
ゴムロールは、鉄芯などの金属製の芯をゴムで接着被覆することによって製造されるロールであり、具体的には、製紙用、各種金属製造用、印刷用、一般産業用、籾摺りなどの農機具用、食品加工用などの種々の用途の要求特性に応じたゴムロールがある。製鉄用、製紙用の工業用材料や製品の製造時などは、油が付着する環境下で用いられ、また、金、銀、ニッケル、クロム及び亜鉛など、製品にメッキ処理を施す際に酸やアルカリに晒される場合もある。本実施形態の統計的共重合体は、ゴムロールの機械的強度、耐油性、耐へたり性（低い圧縮永久ひずみ性）、及び耐熱性を高めることが可能である。これにより、従来のＣＲでは困難であった油が付着する環境下や、高温環境下での使用にも耐えうるゴムロールを製造することが可能である。
【００４５】
（ワイパー）
ワイパーは、具体的には、自動車、電車、航空機、船舶、建設機械などのフロントガラス、リアガラスなどに用いられる。本実施形態の統計的共重合体は、ワイパーの機械的強度、耐油性、耐久疲労性、耐へたり性（低い圧縮永久ひずみ性）、及び耐熱性を高めることができる。これにより、従来の材料では困難であった油汚れが多い環境下や、高温環境下での使用にも耐えうるワイパーを製造することが可能である。
【００４６】
（ブーツ）
ブーツとは、一端から他端に向けて外径が次第に大きくなる蛇腹状をなす部材であり、具体的には、自動車駆動系などの駆動部を保護するための等速ジョイントカバー用ブーツ、ボールジョイントカバー用ブーツ（ダストカバーブーツ）、ラックアンドピニオンギア用ブーツなどがある。本実施形態の統計的共重合体は、ブーツの機械的強度、耐油性、及び耐久疲労性を高めることが可能である。これにより、従来の材料よりも内部に含有する油やグリースなどの非極性の液体に対する信頼性に優れたブーツを製造することが可能である。また、本実施形態の統計的共重合体は、耐へたり性（低い圧縮永久ひずみ性）、及び耐熱性にも優れるため、金属バンドなど、内部に含有する油の漏洩を防ぐためのかしめ部分の変形が起こりにくい。
【００４７】
（ゴム引布）
ゴム引布は、ゴムを布に貼り合わせたゴムと布織物（繊維）の複合材料であり、具体的には、ゴムボートやテント材料、雨合羽などの衣類、建築防水用シート、緩衝材などに広く用いられている。本実施形態の統計的共重合体は、ゴム引布の機械的強度、耐油性、及び耐熱性を高めることができる。これにより、従来の材料では困難であった油が飛散する環境下や、高温環境下での使用にも耐えうるゴム引布を製造することが可能である。
【００４８】
（スポンジ製品）
スポンジは、内部に細かい孔が無数に空いた多孔質の物質であり、具体的には、防振部材、スポンジシール部品、ウェットスーツ、靴などがある。本実施形態の統計的共重合体は、スポンジ製品の機械的強度、耐油性、及び耐熱性を高めることが可能である。これにより、従来の材料では困難であった油による膨潤変形、変色を起こしにくく、高温環境下での使用にも耐えうるスポンジ製品を製造することができる。
【００４９】
（ゴムライニング）
ゴムライニングは、配管やタンク等の金属面にゴムシートを接着させて金属の防食目的で使われるものである。また、耐電気、耐摩耗、耐熱を必要とされる箇所にもゴムライニングが使われる。本実施形態の統計的共重合体は、ゴムライニングとしての耐油性、及び耐熱性を高めることができる。これにより、従来の材料では困難であった油による配管やタンクの防食が可能である。
【００５０】
＜重合体ラテックスの製造方法＞
本実施形態に係る重合体ラテックスの製造方法は、（１）重合工程と、（２）老化防止剤添加工程と、を少なくとも行う方法である。また、（３）有機溶媒除去工程や、重合体ラテックスの製造方法で一般的に用いられる他の工程を、行うこともできる。以下、それぞれの工程について、詳細に説明する。
【００５１】
（１）重合工程
重合工程では、少なくとも２−クロロ−１，３−ブタジエン（以下、「クロロプレン」と略す）単量体単位を用いた乳化重合が行われる。より詳しくは、この重合工程では、クロロプレンの単独重合又はクロロプレンと共重合可能な単量体１種以上とを共重合が行われる。
【００５２】
本実施形態におけるクロロプレンと共重合可能な単量体としては、例えば、２，３−ジクロロ−１，３−ブタジエン、１−クロロ−１，３−ブタジエン、ブタジエン、イソプレン、スチレン、メチルメタクル酸塩、エチルメタクリル酸塩、プロピルメタクリル酸塩（全異性体）、ブチルメタクリル酸塩（全異性体）、２−エチルヘキシルメタクリル酸塩、イソボルニルメタクリル酸塩、メタクリル酸、ベンジルメタクリル酸塩、フアクリル酸塩、エチルアクリル酸塩、プロピルアクリル酸塩（全異性体）、ブチルアクリル酸塩（全異性体）、２−エチルヘキシルアクリル酸塩、イソボルニルアクリル酸塩、アクリル酸、ベンジルアクリル酸塩、フェニルアクリル酸塩、スチレン、およびグリシジルメタクリル酸塩、２−ヒドロキシエチルメタクリル酸塩、ヒドロキシプロピルメタクリル酸塩（全異性体）、ヒドロキシブチルメタクリル酸塩（全異性体）、Ｎ，Ｎ−ジメチルアミノエチルメタクリル酸塩、Ｎ，Ｎ−ジエチルアミノエチルメタクリル酸塩、トリエチレングリコールメタクリル酸塩、無水イタコン酸、イタコン酸、グリシジルアクリル酸塩、２−ヒドロキシエチルアクリル酸塩、ヒドロキシプロピルアクリル酸塩（全異性体）、ヒドロキシブチルアクリル酸塩（全異性体）、Ｎ，Ｎ−ジメチルアミノエチルアクリル酸塩、Ｎ，Ｎ−路エチルアミノエチルアクリル酸塩、トリエチレングリコールアクリル酸塩、メタクリルアミド、Ｎ−メチルアクリルアミド、Ｎ，Ｎ−ジメチルアクアリルアミド、Ｎ−第三ブチルメタクリルアミド、Ｎ−ｎ−ブチルメタクリルアミド、Ｎ−メチロールメタクリルアミド、Ｎ−エチロールメタクリアルアミド、Ｎ−第三ブチルアクリルアミド、Ｎ−ｎ−ブチルアクリルアミド、Ｎ−メチロールアクリルアミド、Ｎ−エチロールアクリルアミド、ビニル安息香酸（全異性体）、ジエチルアミノシチレン（全異性体）、アルファ−エチルビニル安息香酸（全異性体）、ジエチルアミノアルファ−メチルスチレン（全異性体）、ｐ−ビニルベンゼンスルホン酸、ｐ−ビニルベンゼンスルホンナトリウム塩、トリメトキシシリルプロピルメタクリル酸塩、トリエトキシシリルプロピルメタクリル酸塩、トリブトキシシリルプロピルメタクリル酸塩、ジメトキシメチルシリルプロピルメタクリル酸塩、ジエトキシメチルシリルプロピルメタクリル酸塩、ジブトキシメチルシリルプロピルメタクリル酸塩、ジイソプロポキシメチルシリルプロピルメタクリル酸塩、ジメトキシシリルプロピルメタクリル酸塩、ジエトキシシリルプロピルメタクリル酸塩、ジブトキシシリルプロピルメタクリル酸塩、ジイソプロポキシシリルプロピルメタクリル酸塩、トリメトキシシリルプロピルアクリル酸塩、トリエトキシシリルプロピルアクリル酸塩、トリブトキシシリルプロピルアクリル酸塩、ジメトキシメチルシリルプロピルアクリル酸塩、ジエトキシメチルシリルプロピルアクリル酸塩、ジブトキシメチルシリルプロピルアクリル酸塩、ジイソプロポキシメチルシリルプロピルアクリル酸塩、ジメトキシシリルプロピルアクリル酸塩、ジエトキシシリルプロピルアクリル酸塩、ジブトキシシリルプロピルアクリル酸塩、ジイソプロポキシシリルプロピルアクリル酸塩、酢酸ビニル、酪酸ビニル、安息香酸ビニル、塩化ビニル、フッ化ビニル、臭化ビニル、無水マレイン酸、Ｎ−フェニルマレイミド、Ｎ−ブチルマレイミド、Ｎ−ビニルピロリドン、Ｎ−ビニルカルバゾール、エチレン、プロピレン、不飽和ニトリル単量体（アクリロニトリル、メタクリロニトリル、エタクリロニトリル、フェニルアクリロニトリル等）等を挙げることができる。
【００５３】
重合方法は、特に限定するものではないが、原料単量体を界面活性剤、重合開始剤及び分子量調整剤などの存在下で、一般に用いられる乳化重合法により重合させればよい。
【００５４】
本実施形態で用いることができる界面活性剤（乳化／分散剤）は、本技術の効果を損なわない限り、特に限定されず、通常のクロロプレンの乳化重合に使用されているアニオン型、ノニオン型、カチオン型など各種のものを使用できる。得られるラテックスの安定性から、アニオン型の界面活性剤が好ましく、例えば、ロジン酸塩、炭素数が８〜２０個のアルキルスルホネート塩、アルキルサルフェート塩、アルキルアリールサルフェート塩、ナフタレンスルホン酸ナトリウムとホルムアルデヒドの縮合物、アルキルジフェニルエーテルジスルホン酸ナトリウム等が挙げられる。アニオン型の界面活性剤の中でも特にラテックスの安定性が優れるという理由から、ロジン酸アルカリ金属塩を使用することが特に好ましい。ロジン酸は、樹脂酸、脂肪酸などの混合物である。樹脂酸としては、アビエチン酸、ネオアビエチン酸、パラストリン酸、ピマル酸、イソピマル酸、デヒドロアビエチン酸、ジヒドロピマル酸、ジヒドロイソピマル酸、セコデヒドロアビエチン酸、ジヒドロアビエチン酸などが含まれ、脂肪酸としては、オレイン酸、リノール酸などが含まれている。これらの成分組成は、ガムロジン、ウッドロジン、トールロジンに分類されるロジン採取方法の違い、松の産地及び樹種、蒸留精製、不均化（不均斉化）反応によって変化するものであり、本発明では限定されない。乳化安定性や取り扱いやすさを考慮するとナトリウム塩またはカリウム塩の使用が好ましい。
【００５５】
界面活性剤の添加量は、クロロプレン単量体及び他の単量体の合計１００質量部に対して、０．２〜２０質量部が好ましく、より好ましくは２〜１０質量部である。０．２質量部以上とすることで、単量体を十分に乳化することができ、２０質量部以下とすることで、得られるフィルムの表面に界面活性剤がブルームするのを防ぐことができる
【００５６】
本実施形態で用いることができる重合開始剤は、本技術の効果を損なわない限り、公知の重合開始剤を１種又は２種以上、自由に用いることができる。例えば、過硫酸カリウム、過硫酸アンモニウム、過酸化ベンゾイル、過硫酸ナトリウム、過酸化水素、ｔ−ブチルペルオキシアセテート、ｔ−ブチルペルオキシベンゾエート、ｔ−ブチルペルオキシオクトエート、ｔ−ブチルペルオキシネオデカノエート、ｔ−ブチルペルオキシイソブチレート、ｔ−アミルペルオキシピバレート、ｔ−ブチルペルオキシピバレート、ジ−イソプロピルペルオキシジカルボネート、ジシクロヘキシルペルオキシジカルボネート、ジクミルペルオキシド、ジベンゾイルペルオキシド、ジラウロイルペルオキシド、ペルオキシ二硫酸カリウム、ペルオキシ二硫酸アンモニウム、ジ−ｔ−次亜硝酸ブチル、次亜硝酸ジクミルなどの有機過酸化物、２，２−アゾビス（イソブチロニトリル）、２，２’−アゾビス（２−シアノ−２−ブタン）、ジメチル２，２’−アゾビスジメチルイソブチレート、４，４’−アゾビス（４−シアノペンタン酸）、１，１’−アゾビス（シクロヘキサンカルボニトリル）、２−（ｔ−ブチルアゾ）−２−シアノプロパン、２，２’−アゾビス［２−メチル−Ｎ−（１，１）−ビス（ヒドロキシメチル）−２−ヒドロキシエチル］プロピオンアミド、２，２’−アゾビス［２−メチル−Ｎ−ヒドロキシエチル）］−プロピオンアミド、２，２’−アゾビス（Ｎ，Ｎ’−ジメチレンイソブチルアミジン）ジヒドロクロリド、２，２’−アゾビス（２−アミジノプロパン）ジヒドロクロリド、２，２’−アゾビス（Ｎ，Ｎ’−ジメチレンイソブチルアミン）、２，２’−アゾビス（２−メチル−Ｎ−［１，１−ビス（ヒドロキシメチル）−２−ヒドロキシエチル］プロピオンアミド）、２，２’−アゾビス（２−メチル−Ｎ−［１，１−ビス（ヒドロキシメチル）エチル］プロピオンアミド、２，２’−アゾビス［２−メチル−Ｎ−（２−ヒドロキシエチル）プロピオンアミド］、２，２−アゾビス（イソブチルアミド）ジヒドラート）、２，２’−アゾビス（２，２，４−トリメチルペンタン）、２，２’−アゾビス（２−メチルプロパン）などのアゾ系開始剤などが挙げられる。
【００５７】
乳化重合の際には、重合助触媒を用いることも可能である。本実施形態で用いることができる重合助触媒は、本発明の効果を損なわない限り特に限定されず、公知の重合助触媒を１種又は２種以上、自由に用いることができる。例えば、Ｌ−アスコルビン酸、酒石酸、亜硫酸水素ナトリウム、亜鉛−またはナトリウム−ホルムアルデヒド−スルホキシレートロンガリット、ホルムジアミンスルフィン酸、グルコース、ホルマリン、アントラキノンβ−スルホン酸ナトリウム、硫酸第一鉄、硫酸銅、重亜硫酸ナトリウム、チオ尿素等が挙げられる。
【００５８】
本実施形態の製造方法では、分子量を制御するために連鎖移動剤を用いることができる。本実施形態で用いることができる連鎖移動剤は、本発明の効果を損なわない限り特に限定されず、公知の連鎖移動剤を１種又は２種以上、自由に用いることができる。例えば、ｎ−ドデシルメルカプタン、ｔｅｒｔ−ドデシルメルカプタン、ｎ−オクチルメルカプタン等の長鎖アルキルメルカプタン類、ジイソプロピルキサントゲンジスルフィドやジエチルキサントゲンジスルフィドなどのキサントゲン化合物、ヨードホルム、ベンジル１−ピロールジチオカルバメート（別名ベンジル１−ピロールカルボジチオエート）、１−ベンジル−Ｎ，Ｎジメチル−４−アミノジチオベンゾエート、１−ベンジル−４−メトキシジチオベンゾエート、１−フェニルエチルイミダゾールジチオカルバメート（別名１−フェニルエチルイミダゾールカルボジチオエート）、ベンジル−１−（２−ピロリジノン）ジチオカルバメート（別名ベンジル−１−（２−ピロリジノン）カルボジチオエート）、ベンジルフタルイミジルジチオカルバメート（別名ベンジルフタルイミジルカルボジチオエート）、２−シアノプロプ−２−イル−１−ピロールジチオカルバメート（別名２−シアノプロプ−２−イル−１−ピロールカルボジチオエート）、２−シアノブト−２−イル−１−ピロールジチオカルバメート（別名２−シアノブト−２−イル−１−ピロールカルボジチオエート）、ベンジル−１−イミダゾールジチオカルバメート（別名ベンジル−１−イミダゾールカルボジチオエート）、２−シアノプロプ−２−イル−Ｎ，Ｎ−ジメチルジチオカルバメート、ベンジル−Ｎ，Ｎ−ジエチルジチオカルバメート、シアノメチル−１−（２−ピロリドン）ジチオカルバメート、２−（エトキシカルボニルベンジル）プロプ−２−イル−Ｎ，Ｎ−ジエチルジチオカルバメート、ベンジルジチオエート、１−フェニルエチルジチオベンゾエート、２−フェニルプロプ−２−イルジチオベンゾエート、１−酢酸−１−イル−エチルジチオベンゾエート、１−（４−メトキシフェニル）エチルジチオベンゾエート、ベンジルジチオアセテート、エトキシカルボニルメチルジチオアセタート、２−（エトキシカルボニル）プロプ−２−イルジチオベンゾエート、２−シアノプロプ−２−イルジチオベンゾエート、ジチオベンゾエート、ｔｅｒｔ−ブチルジチオベンゾエート、２，４，４−トリメチルペンタ−２−イルジチオベンゾエート、２−（４−クロロフェニル）−プロプ−２−イルジチオベンゾエート、３−ビニルベンジルジチオベンゾエート、４−ビニルベンジルジチオベンゾエート、ベンジルジエトキシホスフィニルジチオフォルマート、ｔｅｒｔ−ブチルトリチオペルベンゾエート、２−フェニルプロプ−２−イル−４−クロロジチオベンゾエート、ナフタレン−１−カルボン酸−１−メチル−１−フェニル−エチルエステル、４−シアノ−４−メチル−４−チオベンジルスルファニル酪酸、ジベンジルテトラチオテレフタラート、カルボキシメチルジチオベンゾエート、ジチオベンゾエート末端基を持つポリ（酸化エチレン）、４−シアノ−４−メチル−４−チオベンジルスルファニル酪酸末端基を持つポリ（酸化エチレン）、２−［（２−フェニルエタンチオイル）スルファニル］プロパン酸、２−［（２−フェニルエタンチオイル）スルファニル］コハク酸、３，５−ジメチル−１Ｈ−ピラゾール−１−カルボジチオエートカリウム、シアノメチル−３，５−ジメチル−１Ｈピラゾール−１−カルボジチオエート、シアノメチルメチル−（フェニル）ジチオカルバメート、ベンジル−４−クロロジチオベンゾエート、フェニルメチル−４−クロロジチオベンゾエート、４−ニトロベンジル−４−クロロジチオベンゾエート、フェニルプロプ−２−イル−４−クロロジチオベンゾエート、１−シアノ−１−メチルエチル−４−クロロジチオベンゾエート、３−クロロ−２−ブテニル−４−クロロジチオベンゾエート、２−クロロ−２−ブテニルジチオベンゾエート、ベンジルジチオアセテート、３−クロロ−２−ブテニル−１Ｈピロール−１−ジチオカルボン酸、２−シアノブタン−２−イル４−クロロ−３，５−ジメチル−１Ｈ−ピラゾール−１−カルボジチオエート、シアノメチルメチル（フェニル）カルバモジチオエート、２−シアノ−２−プロピルドデシルトリチオカルボナート、ジベンジルトリチオカルボナート、ブチルベンジルトリチオカルボナート、２−［［（ブチルチオ）チオキソメチル］チオ］プロピオン酸、２−［［（ドデシルチオ）チオキソメチル］チオ］プロピオン酸、２−［［（ブチルチオ）チオキソメチル］チオ］コハク酸、２−［［（ドデシルチオ）チオキソメチル］チオ］コハク酸、２−［［（ドデシルチオ）チオキソメチル］チオ］−２−メチルプロピオン酸、２，２’−［カルボノチオイルビス（チオ）］ビス［２−メチルプロピオン酸］、２−アミノ−１−メチル−２−オキソエチルブチルトリチオカルボナート、ベンジル２−［（２−ヒドロキシエチル）アミノ］−１−メチル−２−オキソエチルトリチオカルボナート、３−［［［（ｔｅｒｔ−ブチル）チオ］チオキソメチル］チオ］プロピオン酸、シアノメチルドデシルトリチオカルボナート、ジエチルアミノベンジルトリチオカルボナート、ジブチルアミノベンジルトリチオカルボナートなどのチオカルボニル化合物、などの公知の連鎖移動剤を使用することができる。
【００５９】
乳化重合における重合温度は、特に限定されないが、０〜５９℃が好ましく、５〜５５℃である事が特に好ましい。重合温度を５℃以上とすることで、乳化液の増粘や開始剤の効率をより向上させることができる。また、常圧でクロロプレンの沸点は約５９℃であることから、重合温度を５５℃以下とすることで、異常重合などにより発熱した場合であっても除熱が追いつかずに反応液が突沸する事態を回避することができる。更に好ましくは、重合温度を３０〜４５℃に保つ事で、機械特性に優れた重合体を得る事が出来る。
【００６０】
重合工程において、クロロプレン単量体単位と、不飽和ニトリル単量体単位と、を用いた乳化重合を行う場合、重合反応開始後にクロロプレン単量体を連続添加又は１０回以上間欠分添することが好ましい。クロロプレンは不飽和ニトリルよりも反応速度が速い。このため、重合系内において、クロロプレン単量体の方が不飽和ニトリル単量体よりも早く消費される。クロロプレン単量体と不飽和ニトリル単量体との比率に大きな偏りが生じると、生成される統計的共重合体の耐油性が低下する場合がある。本実施形態の製造方法では、重合反応により減少した、主にクロロプレン単量体を連続添加又は１０回以上の間欠分添によって添加することで、重合系内におけるクロロプレン単量体と不飽和ニトリル単量体の比を一定に保つことができる。本実施形態の製造方法により製造される統計的共重合体は、機械的強度にも優れている。
【００６１】
本実施形態の製造方法は、１０回以上の間欠分添の場合、重合反応開始後に添加するクロロプレン単量体は、１回あたりの添加量をクロロプレン単量体及び不飽和ニトリル単量体の合計１００質量部に対して１０質量部以下とすることが好ましい。間欠分添の場合、添加速度を２質量部／分以下とすることが好ましい。このような範囲とすることで、耐油性及び機械的強度に優れた統計的共重合体が得られる。ここで、重合中、重合液中の未反応のクロロプレン単量体と不飽和ニトリル単量体との比を一定に保つということは、クロロプレン単量体と不飽和ニトリル単量体の合計に対する不飽和ニトリル単量体の質量比が、目標値の好ましくは±１０％以内であるということである。例えば、重合中、重合液中の未反応のクロロプレン単量体と不飽和ニトリル単量体の合計に対する不飽和ニトリル単量体の質量比を０．５０に保つ場合、好ましくは０．４５〜０．５５の範囲に保つことを意味する。
【００６２】
本実施形態の製造方法において、重合率（重合転化率）は６０〜１００％の範囲とすることが好ましい。重合反応は、重合禁止剤を加えることにより停止させる。重合率を６０％以上とすることで、得られる皮膜等の強度を向上させることができる。
【００６３】
本実施形態で用いることができる重合禁止剤は、本発明の効果を損なわない限り特に限定されず、公知の重合禁止剤を１種又は２種以上、自由に用いることができる。例えば、チオジフェニルアミン、４−ｔｅｒｔ−ブチルカテコール、２，２−メチレンビス−４−メチル−６−ターシャリーブチルフェノールや、ジエチルヒドロキシルアミン等が挙げられる。
【００６４】
本実施形態の製造方法において、未反応単量体の除去及び濃縮は、減圧加熱などの公知の方法により行えばよい。
【００６５】
また、本実施形態の製造方法により得られる重合体ラテックスには、本発明の効果を阻害しない範囲で、重合後に凍結安定剤、乳化安定剤、粘度調整剤、酸化防止剤、防腐剤などを任意に添加することができる。
【００６６】
（２）老化防止剤添加工程
老化防止剤添加工程は、老化防止剤を含む有機溶媒溶液の水乳化液を添加する工程である。本発明の製造方法においては、老化防止剤は実質的に水乳化液により添加される。ここで、実質的にとは、全老化防止剤のうち７０質量％以上、好ましくは９５質量％以上、最も好ましくは１００質量％が水乳化液として添加されることを示す。
【００６７】
老化防止剤添加工程において用いることができる有機溶媒としては、本技術の効果を損なわない限り特に限定されず、公知の有機溶媒を１種又は２種以上、自由に用いることができる。例えば、ベンゼン、トルエン、キシレン等の芳香族炭化水素溶媒；シクロペンタン、シクロペンテン、シクロヘキサン等の脂環族炭化水素溶媒；ペンタン、ヘキサン、ヘプタン等の脂肪族炭化水素溶媒；クロロプレン、塩化メチレン、クロロホルム、二塩化エチレン等のハロゲン化炭化水素溶媒；ジエチルエーテル、テトラヒドロフラン、テトラヒドロピラン等のエーテル溶媒；等を挙げることができる。
【００６８】
老化防止剤添加工程において用いる有機溶媒の量も、本技術の効果を損なわない限り特に限定されず、用いる老化防止剤を完全に溶解することができる範囲で自由に設定することができる。
【００６９】
老化防止剤添加工程において用いることができる老化防止剤も本技術の効果を損なわない限り特に限定されず、公知の老化防止剤を１種又は２種以上、自由に用いることができる。具体的な種類は、前述した統計的共重合体ラテックスに用いることができる老化防止剤と同様であるため、ここでは説明を割愛する。
【００７０】
老化防止剤添加工程において添加する老化防止剤の量は、クロロプレン単量体及び他の単量体の合計１００質量部に対して２．０〜９．０質量部が好ましい。２．０質量部以上とすることで、得られる皮膜の耐熱性を向上させることができる。９．０質量部以下とすることで、得られる皮膜の表面に老化防止剤がブルームし、破断伸び等の物性が低下するのを防ぐことができる。
【００７１】
老化防止剤を含む有機溶媒溶液を乳化するために用いる界面活性剤も、本技術の効果を損なわない限り特に限定されず、公知の界面活性剤を１種又は２種以上、自由に用いることができる。具体的な種類は、前述した統計的共重合体ラテックスに用いる界面活性剤と同様であるため、ここでは説明を割愛する。
【００７２】
老化防止剤添加工程は、前述した重合工程後に行うことも可能であるが、重合工程における乳化重合反応停止時に、老化防止剤を含む有機溶媒溶液と重合禁止剤と界面活性剤水溶液とを混合した水乳化液を添加することがより好ましい。重合停止時に老化防止剤を含む有機溶媒溶液を添加することで、重合停止とラテックス中への老化防止剤の分散を同時に行うことができ、製造工程の短縮化や使用する有機溶剤の量を減らすことができる。
【００７３】
（３）有機溶媒除去工程
有機溶媒除去工程は、前記老化防止添加工程にて老化防止剤の添加に用いた有機溶媒を除去する工程である。乳化重合反応停止と老化防止剤を含む有機溶媒溶液の水乳化液の添加を同時に行っている場合には、この工程にて未反応単量体と有機溶媒を同時に除去することができる。有機溶媒除去工程を行うことで、製造された重合体ラテックスによる人体への悪影響を防止し、また、環境負荷も低下させることができる。
【００７４】
有機溶媒を除去する方法は、本技術の効果を損なわない限り特に限定されず、公知の除去方法を１種又は２種以上、自由に用いることができる。例えば、減圧蒸留、常圧蒸留、水蒸気蒸留等の方法を採用することができる。有機溶媒の含有量はラテックス中２００ｐｐｍ以下であることが好ましい。
【００７５】
本実施形態の製造方法で製造された重合体ラテックスは、テトラヒドロフラン溶液で希釈し、ガスクロマトグラフにより測定された老化防止剤の含有量が、前記重合体ラテックス１００質量％に対して１．０〜６．０質量％、好ましくは１．０〜４．５質量％であり、前記重合体ラテックスを１４０００回転／分で２０分間遠心分離した後の液面サンプリング液と底面サンプリング液中の老化防止剤濃度の比（液面サンプリング液／底面サンプリング液）が０．６〜１．２である。ここで液面サンプリング液とは、遠心分離後の遠心分離用チューブの液面表面から慎重にシリンジで採取したラテックス液であり、底面サンプリング液とは、遠心分離後のチューブの底面から慎重にシリンジで採取したラテックス液である。
【００７６】
液面サンプリング液と底面サンプリング液中の老化防止剤濃度の比がこの範囲であるため、本実施形態の製造方法で製造された重合体ラテックス中の老化防止剤の分散性は良好である。その結果、該重合体ラテックスを乾燥させた際の耐熱性を向上させることができる。
【００７７】
具体的には、本実施形態の製造方法で製造された重合体ラテックスは、これを室温乾燥させて得た重合体を、ＪＩＳ  Ｋ６２５１に準拠して測定した１４０℃、２４時間熱処理後の破断伸びが、５００％以上であり、フィルムとした際の耐熱性が非常に高い。
【００７８】
また、本実施形態の製造方法で製造された重合体ラテックスは、これを用いたレゾルシン（Ｒ）／ホルマリン（Ｆ）／ラテックス（Ｌ）=１０／５／８５（質量比）のＲＦＬ接着剤を室温乾燥させて得たＲＦＬフィルムをＪＩＳ  Ｋ６２５１に準拠して測定した１４０℃で２４時間熱処理後の破断伸びが、１５０％以上であり、ＲＦＬフィルムとした際の耐熱性も非常に高い。
【実施例】
【００７９】
以下に、実施例に基づいて本発明を更に詳細に説明する。なお、以下に説明する実施例は、本発明の代表的な実施例の一例を示したものであり、本発明は以下の実施例に限定されるものではない。【００８０】
＜重合体ラテックスの製造＞
［実施例１］
加熱冷却ジャケットと攪拌機を備えた内容積３リットルの重合缶に、クロロプレン単量体２０質量部、アクリロニトリル単量体２０質量部、純水１５０質量部、不均化ロジン酸カリウム（ハリマ化成株式会社製）５．０質量部、水酸化カリウム０．４質量部、βナフタレンスルホン酸ホルマリン縮合物のナトリウム塩（花王株式会社製）１．０質量部を添加した。重合開始剤として過硫酸カリウム０．１質量部を添加し、重合温度４０℃にて窒素気流下で乳化重合を行った。クロロプレン単量体の分添は、比重が０．９８９、０．９９３、１．０００、１．００７、１．０１３、１．０２０、１．０２６、１．０３２、１．０３８、１．０４２、１．０４６、１．０５０に達した時、それぞれ５．０質量部ずつ、合計１２回加えて行った。クロロプレン及びアクリロニトリルの合計量に対する重合率が８２％となった時点で、老化防止剤を含む有機溶媒溶液の水乳化液(重合停止液)を加えて重合を停止させた。有機溶媒溶液の水乳化液(重合停止液)は、重合停止剤であるチオジフェニルアミン０．１質量部、ジエチルヒドロキシルアミン０．１質量部及び老化防止剤である４,４'-ビス（α,α-ジメチルベンジル）ジフェニルアミン４．８質量部を有機溶媒であるクロロプレン９．６質量部に完全に溶解し、界面活性剤であるラウリル硫酸ナトリウム０．２質量部、βナフタレンスルホン酸ホルマリン縮合物のナトリウム塩０．２質量部及び純水４．０質量部を用いて乳化することで作製した。
次いで、減圧蒸留による未反応単量体及び有機溶媒等の除去及び濃縮を行い重合体ラテックスの固形分を５０質量％に調整した。【００８１】
なお、重合中は定期的に１０回以上重合液をサンプリングして、重合液に含まれる未反応のクロロプレン単量体とアクリロニトリル単量体の測定を行ったが、クロロプレン単量体とアクリロニトリル単量体の合計に対するアクリロニトリル単量体の質量比は常に目標値の±１０％以内であった。【００８２】
＜凍結乾燥による共重合体の回収＞
前記で製造した重合体ラテックス１２ｇを−３０℃で３時間以上凍結させた後、真空乾燥機を用い室温２３℃で１６時間以上乾燥させ、固体状の共重合体を得た。【００８３】
＜重合液中の単量体量の測定＞
２５ｍｌメスフラスコにサンプリングした重合液１．０ｇを秤量し、これをテトラヒドロフランで２５ｍｌに希釈し攪拌することで得られた試料を用い、ガスクロマトグラフと検量線を用いた通常の定量分析法により測定した（以下、同様）。
（ガスクロマトグラフの測定条件）
ガスクロマトグラフは、以下の測定条件で実施した。
・装置：ＧＣ−２０１０（島津製作所製）
・使用カラム：ＤＢ−１、０．２５ｍｍ×６０ｍ
・キャリアガス：ヘリウム
・カラム温度：５０℃から５℃／分で１００℃まで昇温
・注入口温度：２７０℃
・検出器：ＦＩＤ
・検出器温度：３００℃
・注入量：１μＬ【００８４】
なお、クロロプレン−アクリロニトリル統計的共重合体の重合開始からある時刻までの重合率は、クロロプレン−アクリロニトリル統計的共重合体ラテックスを加熱風乾することで乾燥重量（固形分濃度、以下同じ）から算出した。具体的には、以下の一般式（ＩＩ）より計算した。重合途中の乾燥重量は、ラテックスに対して乾燥重量に影響を与えない少量の重合禁止剤を添加して求めた。式中、固形分濃度は、サンプリングした乳化重合液２ｇを１３０℃中で加熱し溶媒（水）、揮発性薬品や原料を除いた後、加熱前後の重量変化から揮発分を除いて求めた固形分の濃度（質量％）である。総仕込み量及び蒸発残分は重合処方より計算した。総仕込み量とは、重合開始からある時刻までに重合缶に仕込んだ原料、試薬、溶媒（水）の総量である。蒸発残分とは、重合開始からある時刻までに仕込んだ薬品や原料のうち、１３０℃の条件下で揮発せずにポリマーと共に固形分として残留する薬品の重量を表す。単量体仕込み量は、重合缶に初期に仕込んだ単量体及び重合開始からある時刻までに分添した単量体の量の合計である。なお、ここでいう単量体とはクロロプレン単量体とアクリロニトリル単量体の合計量である。【００８５】
重合率［％］＝｛（総仕込み量［ｇ］×固形分濃度［質量％］／１００）−（蒸発残分［ｇ］）｝／単量体仕込み量［ｇ］×１００      ・・・（ＩＩ）【００８６】
［実施例２］
加熱冷却ジャケットと攪拌機を備えた内容積３リットルの重合缶に、クロロプレン単量体１５質量部、アクリロニトリル単量体３５質量部、純水２００質量部、不均化ロジン酸カリウム（ハリマ化成株式会社製）５．０質量部、水酸化カリウム０．４質量部、βナフタレンスルホン酸ホルマリン縮合物のナトリウム塩（花王株式会社製）１．０質量部を添加した。重合開始剤として過硫酸カリウム０．１質量部を添加し、重合温度４０℃にて窒素気流下で乳化重合を行った。クロロプレン単量体の分添は、比重が０．９８１、０．９８７、０．９９２、０．９９７、１．００２、１．００７、１．０１２、１．０１７、１．０２２、１．０２７、１．０３２、１．０３７に達した時、それぞれ５．０質量部ずつ、合計１２回加えて行った。クロロプレン及びアクリロニトリルの合計量に対する重合率が７７％となった時点で、老化防止剤を含む有機溶媒溶液の水乳化液(重合停止液)を加えて重合を停止させた。有機溶媒溶液の水乳化液(重合停止液)は、重合停止剤であるチオジフェニルアミン０．１質量部、ジエチルヒドロキシルアミン０．１質量部及び老化防止剤である４,４'-ビス（α,α-ジメチルベンジル）ジフェニルアミン４．８質量部を有機溶媒であるクロロプレン９．６質量部に完全に溶解し、界面活性剤であるラウリル硫酸ナトリウム０．２質量部、βナフタレンスルホン酸ホルマリン縮合物のナトリウム塩０．２質量部及び純水４．０質量部を用いて乳化することで作製した。
次いで、減圧蒸留による未反応単量体及び有機溶媒等の除去及び濃縮を行い重合体ラテックスの固形分を５０質量％に調整した。【００８７】
なお、重合中は定期的に１０回以上重合液をサンプリングして、重合液に含まれる未反応のクロロプレン単量体とアクリロニトリル単量体の測定を行ったが、クロロプレン単量体とアクリロニトリル単量体の合計に対するアクリロニトリル単量体の質量比は常に目標値の±１０％以内であった。【００８８】
［実施例３〜５］
下記表１に示すそれぞれの処方に変更した以外は、実施例１と同様の方法にて、クロロプレン−アクリロニトリル統計的共重合体ラテックスを得た。なお、重合中は定期的に１０回以上重合液をサンプリングして、重合液に含まれる未反応のクロロプレン単量体とアクリロニトリル単量体の測定を行ったが、クロロプレン単量体とアクリロニトリル単量体の合計に対するアクリロニトリル単量体の質量比は常に目標値の±１０％以内であった。【００８９】
［実施例６］
加熱冷却ジャケットと攪拌機を備えた内容積３リットルの重合缶に、クロロプレン単量体２０質量部、アクリロニトリル単量体２０質量部、純水１５０質量部、不均化ロジン酸カリウム（ハリマ化成株式会社製）５．０質量部、水酸化カリウム０．４質量部、βナフタレンスルホン酸ホルマリン縮合物のナトリウム塩（花王株式会社製）１．０質量部を添加した。重合開始剤として過硫酸カリウム０．１質量部を添加し、重合温度４０℃にて窒素気流下で乳化重合を行った。クロロプレン単量体の分添は、比重が０．９８９、０．９９３、１．０００、１．００７、１．０１３、１．０２０、１．０２６、１．０３２、１．０３８、１．０４２、１．０４６、１．０５０に達した時、それぞれ５質量部ずつ、合計１２回加えて行った。クロロプレン及びアクリロニトリルの合計量に対する重合率が８２％となった時点で、有機溶媒溶液の水乳化液を加えて重合を停止させた。有機溶媒溶液の水乳化液は、重合停止剤であるチオジフェニルアミン０．１質量部、ジエチルヒドロキシルアミン０．１質量部を有機溶媒であるクロロプレン０．８質量部に完全に溶解させ、界面活性剤であるラウリル硫酸ナトリウム０．０１質量部、βナフタレンスルホン酸ホルマリン縮合物のナトリウム塩０．０１質量部及び純水０．４質量部を用いて乳化することで作製した。
次いで、減圧蒸留による未反応単量体等及び有機溶媒の除去及び濃縮を行い重合体ラテックスの固形分を５０質量％に調整した後、老化防止剤である４,４'-ビス（α,α-ジメチルベンジル）ジフェニルアミン４．８質量部を有機溶媒であるクロロプレン９．６質量部に完全に溶解させ、界面活性剤であるラウリル硫酸ナトリウム０．２質量部、βナフタレンスルホン酸ホルマリン縮合物のナトリウム塩０．２質量部及び純水４．０質量部を用いて乳化させた、老化防止剤を含む有機溶媒溶液の水乳化液を加えた。なお、重合中は定期的に１０回以上重合液をサンプリングして、重合液に含まれる未反応のクロロプレン単量体とアクリロニトリル単量体の測定を行ったが、クロロプレン単量体とアクリロニトリル単量体の合計に対するアクリロニトリル単量体の質量比は常に目標値の±１０％以内であった。【００９０】
［実施例７］
加熱冷却ジャケットと攪拌機を備えた内容積３リットルの重合缶に、クロロプレン単量体１００質量部、純水１５０質量部、不均化ロジン酸カリウム（ハリマ化成株式会社製）５．０質量部、水酸化カリウム０．４質量部、βナフタレンスルホン酸ホルマリン縮合物のナトリウム塩（花王株式会社製）１．０質量部を添加した。重合開始剤として過硫酸カリウム０．１質量部を添加し、重合温度４０℃にて窒素気流下で乳化重合を行った。クロロプレンに対する重合率が８２％となった時点で、老化防止剤を含む有機溶媒溶液の水乳化液(重合停止液)を加えて重合を停止させた。有機溶媒溶液の水乳化液(重合停止液)は、重合停止剤であるチオジフェニルアミン０．１質量部、ジエチルヒドロキシルアミン０．１質量部及び老化防止剤である４,４'-ビス（α,α-ジメチルベンジル）ジフェニルアミン４．８質量部を有機溶媒であるクロロプレン９．６質量部に完全に溶解し、界面活性剤であるラウリル硫酸ナトリウム０．２質量部、βナフタレンスルホン酸ホルマリン縮合物のナトリウム塩０．２質量部及び純水４．０質量部を用いて乳化することで作製した。
次いで、減圧蒸留による未反応単量体及び有機溶媒等の除去及び濃縮を行い重合体ラテックスの固形分を５０質量％に調整した。【００９１】
［比較例１］
下記表２に示す処方に変更した以外は、実施例７と同様の方法にて、クロロプレンホモポリマーラテックスを得た。【００９２】
［比較例２］
下記表２に示す処方に変更した以外は、実施例１と同様の方法にて、クロロプレン−アクリロニトリル統計的共重合体ラテックスを得た。【００９３】
［比較例３］
加熱冷却ジャケットと攪拌機を備えた内容積３リットルの重合缶に、クロロプレン単量体２０質量部、アクリロニトリル単量体２０質量部、純水１５０質量部、不均化ロジン酸カリウム（ハリマ化成株式会社製）５．０質量部、水酸化カリウム０．４質量部、βナフタレンスルホン酸ホルマリン縮合物のナトリウム塩（花王株式会社製）１．０質量部を添加した。重合開始剤として過硫酸カリウム０．１質量部を添加し、重合温度４０℃にて窒素気流下で乳化重合を行った。クロロプレン単量体の分添は、比重が０．９８９、０．９９３、１．０００、１．００７、１．０１３、１．０２０、１．０２６、１．０３２、１．０３８、１．０４２、１．０４６、１．０５０に達した時、それぞれ５質量部ずつ、合計１２回加えて行った。クロロプレン及びアクリロニトリルの合計量に対する重合率が８１％となった時点で、有機溶媒溶液の水乳化液を加えて重合を停止させた。有機溶媒溶液の水乳化液は、重合停止剤であるチオジフェニルアミン０．１質量部、ジエチルヒドロキシルアミン０．１質量部を有機溶媒であるクロロプレン０．８質量部に完全に溶解させ、界面活性剤であるラウリル硫酸ナトリウム０．０１質量部、βナフタレンスルホン酸ホルマリン縮合物のナトリウム塩０．０１質量部及び純水０．４質量部を用いて乳化することで作製した。
次いで、減圧蒸留による未反応単量体及び有機溶媒等の除去及び濃縮を行い重合体ラテックスの固形分を５０質量％に調整した後、４,４'-ビス（α,α-ジメチルベンジル）ジフェニルアミン４．８質量部を、ラウリル硫酸ナトリウム０．２質量部、βナフタレンスルホン酸ホルマリン縮合物のナトリウム塩０．１質量部及び純水１１．２質量部を用いて分散させた、老化防止剤の水分散液を加えた。
なお、重合中は、定期的に１０回以上重合液をサンプリングして、重合液に含まれる未反応のクロロプレン単量体とアクリロニトリル単量体の測定を行ったが、クロロプレン単量体とアクリロニトリル単量体の合計に対するアクリロニトリル単量体の質量比は常に目標値の±１０％以内であった。【００９４】
［比較例４及び５］
実施例１と同様の方法にて、下記表２に示す処方でクロロプレン−アクリロニトリル統計的共重合体ラテックスを得て、さらに比較例３と同様の方法にて、老化防止剤の水分散液を加えた。【００９５】
＜不飽和ニトリル（アクリロニトリル）含有量の測定＞
前記で製造した重合体ラテックスを凍結乾燥させた重合体１００ｍｇを用いて、元素分析装置（スミグラフ２２０Ｆ：株式会社住化分析センター製）により測定した窒素原子の含有量より決定した。この際、重合禁止剤や老化防止剤中の窒素原子による微小な誤差は無視した。電気炉温度は反応炉９００℃、還元炉６００℃、カラム温度７０℃、検出器温度１００℃に設定し、燃焼用ガスとして酸素を０．２ｍｌ／ｍｉｎ、キャリアガスとしてヘリウムを８０ｍｌ／ｍｉｎフローした。検量線は窒素含有量が既知のアスパラギン酸（１０．５２％）を標準物質に用いて作成した。【００９６】
＜トルエン不溶分の測定＞
前記で製造した重合体ラテックスを凍結乾燥させ得られた固体状の重合体０．７５ｇを２ｍｍ角に裁断し、１２３ｇのトルエンと共にコニカルビーカーに入れ、マグネティックスターラーで約１回／秒で攪拌させながら室温２３℃で１６時間溶解した。その後、２００メッシュ金網を用いてゲル分を分離し１１０℃で６０分間乾燥させた重量を測定することによりトルエン不溶分を算出した。【００９７】
＜クロロプレン単量体量の測定＞
前記で製造した重合体ラテックス約０．０２gをガラスバイアル瓶にとり、密栓した後、ヘッドスペースサンプラー内にて加温し、気相部をガスクロマトグラフに注入し測定した。
（ガスクロマトグラフの測定条件）
ガスクロマトグラフは、以下の測定条件で実施した。
・装置：ＧＣ-１７００（島津製作所製）
ＴｕｒｂｏＭａｔｒｉｘＨＳ−４０(Ｐｅｒｋｉｎ  Ｅｌｍｅｒ製)
・使用カラム：Ｐｏｒａ  Ｐｌｏｔ−Ｕ  ０．５３ｍｍφ×２５ｍ（膜厚２０μｍ）
ガスクロマトグラフ
・気化室温度：１８０℃
・カラム初期温度：１３０℃
・ファイナル温度：１９０℃
・カラム昇温レート：２．０℃／ｍｉｎ
・検出器：ＦＩＤ
・検出器温度：１９０℃
ヘッドスペースサンプラー
・注入時間：０．０４ｍｉｎ
・オーブン温度：８０℃
・ニードル温度：１２０℃
・トランスファー温度：１５０℃
・保温時間：３０ｍｉｎ
・加圧時間：３．０ｍｉｎ
・注入量  ：全量注入【００９８】
＜重合体ラテックス中の老化防止剤の含有量の測定＞
前記で製造した重合体ラテックスを約１ｇ秤量し、２５ｍＬメスフラスコに入れてテトラヒドロフラン溶液でメスアップした後に、下記ガスクロマトグラフ法により測定した。【００９９】
＜液面サンプリング液と底面サンプリング液中の老化防止剤濃度の比＞
前記で製造した重合体ラテックス約４０ｇを遠心分離装置（Ｈ−２００ＮＲ：株式会社コクサン製）の遠心分離用５０ｍｌチューブ（ステンレス製、直径３５ｍｍ、長さ１００ｍｍ）に入れ、１４０００回転／分で２０分間１５℃で遠心分離処理し、液面サンプリング液として遠心分離後のチューブの液面表面から慎重にシリンジでラテックス液を２ｇ採取した。さらに、底面サンプリング液として遠心分離後のチューブの底面から慎重にシリンジでラテックス液を２ｇ採取した。この液面サンプリング液と底面サンプリング液を約１ｇ秤量し、２５ｍＬメスフラスコに入れてテトラヒドロフラン溶液でメスアップした後に、下記ガスクロマトグラフ法により測定した。【０１００】
（ガスクロマトグラフ法の測定条件）
ガスクロマトグラフは、以下の測定条件で実施した。
・装置：ＧＣ-２０２５（島津製作所製）
・使用カラム：ＤＢ−５  ０．２５ｍｍφ×３０ｍ（膜厚１μｍ）
・カラム温度：３２５℃一定
・注入口温度：３２５℃
・検出器温度：３２５℃
・カラム流量：Ｈｅ  １ｍＬ／ｍｉｎ（Ｓｐｌｉｔ  １：５０）
・注入量：１μＬ（オートサンプラー使用）【０１０１】
＜フィルムの作製＞
水平なステンレスバットに重合体ラテックスを、乾燥後の厚さが約１．１ｍｍになるようにろ過しながら注ぎ入れ、室温で３日間乾燥させた。その後、厚さが約１．０ｍｍになるように１４０℃で１５分間加熱プレスすることで作製した。【０１０２】
＜ＲＦＬフィルムの作製＞
レゾルシン（和光純薬株式会社製）１１ｇ、ホルムアルデヒド３７質量％水溶液（和光純薬株式会社製）１６ｇ、１０％ＮａＯＨ水溶液３．０ｇ、純水２５０ｇを混合し室温で２０時間静置した後、そこへ純水１００ｇ、重合ラテックス２００ｇ、１０％ＮａＯＨ水溶液５．０ｇの混合液を添加し、さらに室温で２４時間静置した。これを水平なガラス板に、乾燥後の厚さが約０．２ｍｍになるように注ぎ入れ、室温で３日間乾燥させることで作製した。【０１０３】
＜耐熱性評価＞
前記で作製したフィルム及びＲＦＬフィルムについて、ＪＩＳ  Ｋ６２５１に準拠して、１４０℃、２４時間熱処理後の破断強度及び破断伸びを測定した。【０１０４】
＜耐油性評価＞
前記で作製したフィルム及びＲＦＬフィルムについて、ＪＩＳ  Ｋ６２５８に準拠して、１４０℃、７２時間エンジンオイル（１０Ｗ−３０）に浸漬後の体積変化率（ΔＶ）及び重量変化率（ΔＷ）を測定した。【０１０５】
＜結果＞
実施例１〜７の結果を下記の表１に、比較例１〜５の結果を下記の表２に、それぞれ示す。【０１０６】
【表１】
2019211974.tif 000003
【０１０７】
【表２】
2019211974.tif 000004
【０１０８】
＜考察＞
老化防止剤を含有しないクロロプレン重合体ラテックスを用いた比較例１に対し、老化防止剤を含有するクロロプレン重合体ラテックスを用いた実施例７の方が、耐熱性（特に、破断伸び）が良好であることが確認できた。また、老化防止剤を含有しないクロロプレン−アクリロニトリル統計的共重合体ラテックスを用いた比較例２に対し、老化防止剤を含有するクロロプレン−アクリロニトリル統計的共重合体ラテックスを用いた実施例１の方が、耐熱性（特に、破断伸び）が良好であることが確認できた。【０１０９】
老化防止剤を水分散液として添加したクロロプレン−アクリロニトリル統計的共重合体ラテックスを用いた比較例３〜５は、遠心分離後の老化防止剤濃度の比（液面サンプリング液／底面サンプリング液）が、０．６未満であった。これは、老化防止剤が沈殿していることを意味している。これに対して、老化防止剤を有機溶媒溶液の水乳化液として添加したクロロプレン−アクリロニトリル統計的共重合体ラテックスを用いた実施例６は、遠心分離後の老化防止剤濃度の比（液面サンプリング液／底面サンプリング液）が、０．６〜１．２の範囲内であった。これは、老化防止剤がラテックス中に均一に分散していることを意味している。そして、比較例３〜５に比べて、実施例６の方が、耐熱性（特に、破断伸び）が良好であることが確認できた。【０１１０】
実施例の中で比較すると、不飽和ニトリルを含有しないクロロプレン重合体ラテックスを用いた実施例７に対し、不飽和ニトリルを含有するクロロプレン−アクリロニトリル統計的共重合体ラテックスを用いた実施例１の方が、耐油性が良好であることが確認できた。この結果から、不飽和ニトリルを用いることで、更に耐油性が向上することが分かった。なお、実施例１や実施例２のフィルムの耐油性がマイナスの体積変化率（ΔＶ）や重量変化率（ΔＷ）であったのは、フィルム中の界面活性剤が抽出されたことを意味していると考えられる。【０１１１】
更に、ビスフェノール系老化防止剤を用いた実施例５に比べて、芳香族二級アミン系の老化防止剤を用いた実施例１の方が、耐熱性である破断伸びが良好であることが確認できた。この結果から、芳香族二級アミン系の老化防止剤を用いることで、耐熱性が更に向上することが分かった。【０１１２】
なお、重合停止時に、老化防止剤を含む有機溶媒溶液と重合禁止剤と界面活性剤水溶液とを混合した乳化液を添加した場合であっても、重合工程後に、更に、老化防止剤を含む水分散液を添加した比較例４及び５は、前述の通り、老化防止剤の沈殿が見られた。この結果から、老化防止剤を含む水分散液を添加する工程を行うと、老化防止剤の分散安定性が低下し、その結果、クロロプレン重合体ラテックスを乾燥させた際の耐熱性が低下することが分かった。
【国際調査報告】
2019211974.tif 000005
2019211974.tif 000006
2019211974.tif 000007
2019211974.tif 000008